(57)【要約】      （修正有）【課題】マイグレーションの発生及び硬度の低下を抑制することができる導電性基材の提供。【解決手段】基材２と、基材２上に、銀粒子及び銅粒子から選ばれる少なくとも一種の金属粒子と樹脂とを含む金属含有層１とを有し、金属含有層１は、表面から３０ｎｍまでの領域１ａにおいて、前記金属粒子の含有量が金属含有層１に含まれる全ての前記金属粒子の合計に対して８０体積％以上であり、領域１ａがトコフェロール化合物、トコトリエノール化合物及びチオエーテル基含有フェノール化合物から選ばれる少なくとも一種を含む、導電性基材１０。【選択図】図１
2017217885.tif 000002
【特許請求の範囲】
【請求項１】
基材と、
前記基材上に、銀粒子及び銅粒子から選ばれる少なくとも一種の金属粒子と樹脂とを含む金属含有層とを有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、導電性基材。
【請求項２】
請求項１に記載の導電性基材であって、
前記基材が剥離可能である、導電膜転写フィルム。
【請求項３】
基材と、前記基材上に、銀粒子及び銅粒子から選ばれる少なくとも一種の金属粒子と樹脂とを含む第１層とを有し、前記第１層は、表面から３０ｎｍまでの領域において、前記金属粒子の含有量が前記金属含有層に含まれる全ての前記金属粒子の合計に対して８０体積％以上である、積層体を準備する工程と、
前記積層体が有する前記第１層の表面に、トコフェロール化合物、トコトリエノール化合物及びチオエーテル基含有フェノール化合物から選ばれる少なくとも一種を付着させる工程とを有し、
前記基材と、前記基材上に、前記金属粒子と前記樹脂とを含む金属含有層とを有し、前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、導電性基材の製造方法。
【請求項４】
前記積層体を準備する工程が、
剥離性基材上に、前記金属粒子を含む第１ａ層を形成する工程と、
前記第１ａ層上に、硬化性樹脂を含む樹脂組成物を塗布する工程と、
前記硬化性樹脂の少なくとも一部が硬化した第１ｂ層を形成する工程と、
前記剥離性基材上に前記第１ａ層と前記第１ｂ層とを有する転写性積層体と、前記基材とを、前記第１ｂ層が前記基材と対向するように貼り合わせる工程と、
前記剥離性基材を剥離する工程とを有する、請求項３に記載の導電性基材の製造方法。
【請求項５】
請求項３又は４に記載の導電性基材の製造方法であって、
前記基材が剥離可能である、導電膜転写フィルムの製造方法。
【請求項６】
導電膜を備え、
前記導電膜は、銀粒子及び銅粒子から選ばれる少なくとも一種の金属粒子と樹脂とを含む金属含有層を有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、表示装置。
【発明の詳細な説明】
【技術分野】
【０００１】
本開示の実施形態は、導電性基材、導電膜転写フィルム、導電性基材の製造方法、導電膜転写フィルムの製造方法、及び表示装置に関する。
【背景技術】
【０００２】
近年、導電性基材に用いられる導電材料として、金属粒子が注目されている。金属粒子を用いた導電性基材は、例えば、金属粒子と樹脂とを含む金属含有層を有する。
【０００３】
このような導電性基材においては、従来、マイグレーションの発生が問題となっている。マイグレーションは、主に、導電性基材に電圧が印加されることにより、金属含有層に含まれる金属粒子が金属イオンとなって移動し、例えば絶縁領域において金属が析出するという現象である。マイグレーションが発生すると、例えば、導電性基材をタッチパネルの配線基材として用いた際に、短絡等の不具合が生じてしまう。
【０００４】
マイグレーションの発生を抑制する手段として、例えば特許文献１には、電子部品などの接続対象部材を接続するための導電性粒子を含む硬化性組成物において、エポキシ基を含んだ特定の構造を有する化合物のエポキシ基の一部又は全部に（メタ）アクリル酸を反応させることにより得られる硬化性化合物と、熱ラジカル発生剤とを含有させることが提案されている。
【先行技術文献】
【特許文献】
【０００５】
【特許文献１】特開２０１３−５７０１８号公報
【発明の概要】
【発明が解決しようとする課題】
【０００６】
また、導電性基材においてマイグレーションの発生を抑制する手段として、金属含有層にマイグレーション抑制剤を含有させる方法も考えられる。しかし、発明者は、マイグレーション抑制剤を含有する樹脂組成物は硬化性に劣る場合があり、金属含有層の硬度が低下する場合があるという新たな課題を見出した。
【０００７】
本開示は、上記問題点に鑑みてなされたものであり、マイグレーションの発生及び硬度の低下を抑制することができる導電性基材、マイグレーションの発生及び硬度の低下を抑制することができる導電性基材の製造方法を提供することを主目的とする。
【課題を解決するための手段】
【０００８】
本開示の１実施形態は、基材と、
前記基材上に、銀粒子及び銅粒子から選ばれる少なくとも一種の金属粒子と樹脂とを含む金属含有層とを有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、導電性基材を提供する。
【０００９】
本開示の１実施形態は、前述した本開示の導電性基材であって、
前記基材が剥離可能である、導電膜転写フィルムを提供する。
【００１０】
本開示の１実施形態は、基材と、前記基材上に、銀粒子及び銅粒子から選ばれる少なくとも一種の金属粒子と樹脂とを含む第１層とを有し、前記第１層は、表面から３０ｎｍまでの領域において、前記金属粒子の含有量が前記金属含有層に含まれる全ての前記金属粒子の合計に対して８０体積％以上である、積層体を準備する工程と、
前記積層体が有する前記第１層の表面に、トコフェロール化合物、トコトリエノール化合物及びチオエーテル基含有フェノール化合物から選ばれる少なくとも一種を付着させる工程とを有し、
前記基材と、前記基材上に、前記金属粒子と前記樹脂とを含む金属含有層とを有し、前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、導電性基材の製造方法を提供する。
【００１１】
本開示の１実施形態においては、前記積層体を準備する工程が、
剥離性基材上に、前記金属粒子を含む第１ａ層を形成する工程と、
前記第１ａ層上に、硬化性樹脂を含む樹脂組成物を塗布する工程と、
前記硬化性樹脂の少なくとも一部が硬化した第１ｂ層を形成する工程と、
前記剥離性基材上に前記第１ａ層と前記第１ｂ層とを有する転写性積層体と、前記基材とを、前記第１ｂ層が前記基材と対向するように貼り合わせる工程と、
前記剥離性基材を剥離する工程とを有する、導電性基材の製造方法を提供する。
【００１２】
本開示の１実施形態は、前述した本開示の導電性基材の製造方法であって、
前記基材が剥離可能である、導電膜転写フィルムの製造方法を提供する。
【００１３】
本開示の１実施形態は、導電膜を備え、
前記導電膜は、銀粒子及び銅粒子から選ばれる少なくとも一種の金属粒子と樹脂とを含む金属含有層を有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、表示装置を提供する。
【発明の効果】
【００１４】
本開示の実施形態は、マイグレーションの発生及び硬度の低下を抑制することができる導電性基材、及び前記導電性基材において基材が剥離可能である導電膜転写フィルム、マイグレーションの発生及び硬度の低下を抑制することができる導電性基材の製造方法及び導電膜転写フィルムの製造方法、並びに導電膜を備えた表示装置を提供することができる。
【図面の簡単な説明】
【００１５】
【図１】本開示の導電性基材の一例を示す概略断面図である。
【図２】本開示の導電膜転写フィルムの一例を示す概略断面図である。
【図３】本開示の導電性基材の製造方法に用いられる積層体を準備する工程の一例を示す概略工程図である。
【図４】本開示の導電性基材の製造方法に用いられる積層体を準備する工程の他の一例を示す概略工程図である。
【図５】本開示の導電性基材の製造方法に用いられる積層体を準備する工程の他の一例を示す概略工程図である。
【図６】本開示の表示装置の一例を示す概略断面図である。
【図７】抵抗上昇率の評価方法を説明するための説明図である。
【発明を実施するための形態】
【００１６】
以下、本開示の実施の形態や実施例などを、図面等を参照しながら説明する。但し、本開示は多くの異なる態様で実施することが可能であり、以下に例示する実施の形態や実施例等の記載内容に限定して解釈されるものではない。また、図面は説明をより明確にするため、実際の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明する場合があるが、上下方向が逆転してもよい。
本明細書において、ある部材又はある領域等のある構成が、他の部材又は他の領域等の他の構成の「上に（又は下に）」あるとする場合、特段の限定がない限り、これは他の構成の直上（又は直下）にある場合のみでなく、他の構成の上方（又は下方）にある場合を含み、すなわち、他の構成の上方（又は下方）において間に別の構成要素が含まれている場合も含む。
【００１７】
Ａ．導電性基材
本開示の導電性基材は、基材と、
前記基材上に、銀粒子及び銅粒子から選ばれる少なくとも一種の金属粒子と樹脂とを含む金属含有層とを有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む。
【００１８】
本開示の導電性基材について図を参照して説明する。図１は、本開示の導電性基材の一例を示す概略断面図である。図１に示す本開示の導電性基材１０は、基材２と、基材２上に金属含有層１とを有する。前記金属含有層１は、前記金属粒子と樹脂とを含み、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む。また、本開示における金属含有層１は、前記表面から３０ｎｍまでの領域を含む導電部１ａ、及び非導電部１ｂにより構成される。
【００１９】
導電性基材におけるマイグレーションは、主に、電圧が印加され、金属含有層に含まれる金属粒子が正の電荷を帯びる金属イオンとなって移動することにより生じる。透明性及び導電性に優れる等の点から金属粒子として用いられている銀ナノワイヤ等、銀を主成分とする金属粒子を用いる場合は、マイグレーションが特に発生し易くなる。
このような導電性基材におけるマイグレーションは、例えば、負の電荷を帯びることができるマイグレーション抑制剤を用いることにより抑制することが可能である。マイグレーション抑制剤は負の電荷を帯びることによって、正の電荷を帯びる金属イオンと配位結合し、表面錯体を形成して化学吸着する。これにより、金属含有層に含まれる金属粒子が金属イオンとなることを抑制することができ、マイグレーション耐性を得ることが可能となる。中でも、フェノール系マイグレーション抑制剤を金属含有層に含有させることで、マイグレーション現象を大きく抑制できることが確認されている。
一方で、発明者は、金属含有層の形成に用いられる樹脂組成物に、フェノール系マイグレーション抑制剤を均一に分散させた場合、樹脂組成物の硬化性が劣り、金属含有層の硬度が低下する場合があるという新たな課題を見出した。硬度の低下は、金属含有層が形成される際に、フェノール系マイグレーション抑制剤が樹脂の硬化反応を阻害するためと推定された。フェノール系マイグレーション抑制剤が樹脂の硬化反応を阻害する理由は、明らかではないが、当該マイグレーション抑制剤が重合抑制剤と同様の作用をするためと考えられる。
それに対し、本開示の導電性基材は、金属含有層に含まれる金属粒子が、金属含有層の表面から３０ｎｍまでの表層の領域に集中して存在し、且つ当該領域がマイグレーション抑制剤であるトコフェロール化合物、トコトリエノール化合物及びチオエーテル基含有フェノール化合物から選ばれる少なくとも一種を含むことにより、金属含有層の硬度の低下を抑制しつつ、マイグレーションの発生を効率良く抑制することができる。
本開示の導電性基材は、金属含有層の表層の特定の領域に金属粒子が集中して存在することにより、金属含有層の表面の導電性に優れ、また、マイグレーションの原因となる金属粒子のイオン化が当該領域で集中して生じ易い。それにより、マイグレーション抑制剤が金属含有層全体に均一に存在していなくても、前記領域がマイグレーション抑制剤を含むことにより、金属粒子のイオン化を十分に抑制することができる。そのため、本開示の導電性基材では、効率的にマイグレーションの発生を抑制することができる。
また、金属含有層の硬度は、金属含有層に含まれる樹脂の種類及び硬化度等によって調節することができる。本開示の導電性基材は、金属含有層の表層の、金属粒子が集中して存在する領域が前記マイグレーション抑制剤を含めば良く、当該領域以外の相対的に樹脂が多く含まれる領域ではマイグレーション抑制剤の影響を受けることなく硬度を調節することができる。そのため、金属含有層全体としては、マイグレーション抑制剤の影響が小さく、硬度の低下を抑制することができる。また、本開示の導電性基材は、金属含有層として、後述する本開示の導電性基材の製造方法のように、基材上に、金属粒子と樹脂とを含む第１層を形成した後、当該第１層の表面に前記マイグレーション抑制剤を付着させた金属含有層を有することができる。この場合、マイグレーション抑制剤を付着させる前の第１層を形成する段階で、金属含有層の硬度を調節することができるため、マイグレーション抑制剤の影響による金属含有層の硬度の低下を抑制することができる。
【００２０】
以下、本開示の導電性基材の各構成について説明する。
【００２１】
１．金属含有層
本開示における金属含有層は、基材上に位置し、銀粒子及び銅粒子から選ばれる少なくとも一種の金属粒子と樹脂とを含む。
また、本開示における金属含有層は、金属含有層の表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む。
なお、本明細書において、金属含有層乃至導電部の「表面」とは、金属含有層乃至導電部が有する面のうち、基材とは反対側の面を指す。また、以下において、金属含有層の表面から厚み方向へ３０ｎｍまでの領域を「表層部」と称する。
また、本明細書においては、トコフェロール化合物、トコトリエノール化合物及びチオエーテル基含有フェノール化合物から選ばれる少なくとも一種を、単に、マイグレーション抑制剤と称する場合がある。
【００２２】
ここで、「樹脂」とは、特に言及しない限り、モノマー、オリゴマー、ポリマー等も包含する概念である。
【００２３】
また、「粒子」とは、例えば、平均一次粒子径が、０．１ｎｍ以上１００μｍ以下であり、繊維状、球状、略球状、および鱗片状等の形状を有するものをいう。なお、略球状とは、回転楕円体や多面体等をも含めた球体に近似できる形状を意味する。
なお、平均一次粒子径は、電子顕微鏡写真から一次粒子の大きさを直接計測する方法で求めることができる。具体的には、「粒子」が繊維状である場合、透過型電子顕微鏡写真（ＴＥＭ）（例えば、日立ハイテク製  Ｈ−７６５０）にて粒子像を測定し、ランダムに選択した１００個の一次粒子の短軸の長さ、すなわち繊維径の長さの平均値を平均一次粒径とすることができる。また、「粒子」が略球状や鱗片状等のその他の形状である場合、ＴＥＭにて粒子像を測定し、ランダムに選択した１００個の一次粒子の最長部の長さの平均値を平均一次粒径とすることができる。
【００２４】
本開示の金属含有層に含まれる金属粒子の含有量は、例えば、前記金属含有層の前記表層部が、所定の量の金属粒子を含有していれば良く、所望の導電性を達成することができる程度であることが好ましい。具体的には、導電性に優れる点から、前記金属含有層に含まれる樹脂１００質量部に対して、前記金属含有層に含まれる金属粒子の含有量が２０質量部以上であることが好ましく、５０質量部以上であることがより好ましく、また、３０００質量部以下であることが好ましく、１０００質量部以下であることがより好ましい。
【００２５】
本開示の金属含有層の厚みは、導電性基材の用途や金属含有層に含まれる金属粒子の大きさ等に応じて適宜調整することができるが、表面耐擦性の点から、５０ｎｍ以上であることが好ましく、１００ｎｍ以上であることがより好ましく、樹脂の硬化性の点から、１０μｍ以下であることが好ましく、５μｍ以下であることがより好ましい。
【００２６】
本開示の金属含有層は、図１に示すように、基材２とは反対側の表層に導電性を有する導電部１ａを有し、当該導電部１ａ以外の領域が非導電部１ｂである。ここで、「導電部」とは、金属粒子を含むことにより導電性を有する領域を指す。なお、「導電性を有する」とは、例えば表面抵抗率が１×１０６Ω／□以下であることをいう。
【００２７】
以下、本開示の金属含有層について、導電部および非導電部に分けて説明する。
【００２８】
（１）導電部
本開示において、導電部は、金属含有層の表面から一定の距離までの非導電部以外の領域であって、表層部を含む。導電部は、少なくとも銀粒子及び銅粒子から選ばれる少なくとも一種の金属粒子を含み、導電部が有する表層部は、トコフェロール化合物、トコトリエノール化合物及びチオエーテル基含有フェノール化合物から選ばれる少なくとも一種を含む。これにより、本開示の導電性基材が有する導電部は、所定の導電性を有しつつ、マイグレーションの発生を抑制することができる。また、導電部は、必要に応じて樹脂及び各種添加剤等を含有しても良い。
【００２９】
本開示における１実施形態においては、金属含有層における導電部が、金属粒子を所定の量以上有することにより、所望の導電性を有する導電性基材を得ることができる。導電部が有する導電性は、本開示の１実施形態における導電性基材の用途等に応じて適宜調整することができるが、所望の導電性を有する導電性基材とすることができる点から、例えば、導電部の表面抵抗率が、１０００Ω／□以下であることが好ましく、中でも５００Ω／□以下であることが好ましく、特に１００Ω／□以下であることが好ましい。
【００３０】
なお、導電部の表面抵抗率は、例えば、Ｌｏｒｅｓｔａ−ＡＸ  ＭＣＰ−Ｔ３７０（Mitsubishi Chemical Analytec）を導電部の表面に接触させることにより測定することができる。
【００３１】
前記導電部の表面においては、金属粒子が樹脂等に埋め込まれておらず、金属粒子の一部が突出していても良い。導電部の表面から金属粒子の一部が突出している場合、当該金属粒子が突出している距離は、特に限定はされないが、ウェットエッチング性を高めることができる点から、３ｎｍ以上であることが好ましく、５ｎｍ以上であることがより好ましい。また、当該金属粒子が突出している距離は、金属粒子の脱落等の不具合の発生を抑制する観点から、６００ｎｍ以下であることが好ましく、２００ｎｍ以下であることがより好ましい。
なお、「導電部の表面から金属粒子が突出している距離」とは、導電部の表面において、金属粒子が突出していない領域の表面から、導電部の表面から突出した金属粒子の先端までの垂直距離を指す。
また、上記距離は、例えば、ＳＥＭと称する走査型電子顕微鏡、ＴＥＭと称する透過型電子顕微鏡およびＳＴＥＭと称する走査透過型電子顕微鏡等の電子顕微鏡を用い、１０００〜５０万倍にて上記距離を測定した１０か所の平均値として求めることができる。
なお、導電部の表面から金属粒子の一部が突出している場合、金属含有層の表面から３０ｎｍまでの領域は、金属含有層の金属粒子が突出していない領域の表面から、厚み方向へ３０ｎｍまでの領域を「表層部」とする。
【００３２】
前記導電部は、導電部に所定の導電性を付与する点から、例えば、金属粒子の元素の割合が、原子組成百分率で、０．０５ａｔ％以上であることが好ましく、中でも０．１０ａｔ％以上であることが好ましく、特に０．１５ａｔ％以上であることが好ましい。また、金属粒子の元素の割合が、原子組成百分率で、１０ａｔ％以下であることが好ましく、中でも７ａｔ％以下であることが好ましく、特に５ａｔ％以下であることが好ましい。
なお、導電部に存在する金属粒子の元素の割合は、例えば、Ｘ線光電子分光分析法を用い、以下の条件により測定することができる。
・加速電圧：１５ｋＶ
・エミッション電流：１０ｍＡ
・Ｘ線源：Ａ１デュアルアノード
・測定面積：３００×７００μｍφ
・表面からの深さ１０ｎｍを測定
・ｎ＝３回の平均値
【００３３】
本開示の導電部の厚みは、導電性基材の用途や導電部に含まれる金属粒子の大きさ等に応じて適宜調整することができ、特に限定されない。例えば、導電部に含まれる金属粒子が繊維状である場合には、導電部の厚みは当該繊維径未満であることが好ましく、金属含有層の表面から５０ｎｍまでの領域に前記導電部が含まれることが好ましい。また、前記導電部の厚みは、３０ｎｍ以上であれば特に限定はされない。なお、金属粒子の繊維径については後述するため、ここでの説明は省略する。
前記導電部の厚みは、例えば、ＳＥＭと称する走査型電子顕微鏡、ＴＥＭと称する透過型電子顕微鏡およびＳＴＥＭと称する走査透過型電子顕微鏡等の電子顕微鏡を用い、１０００〜５０万倍にて、導電性基材の断面における金属粒子を含む領域の厚みを測定した１０か所の平均値として求めることができる。
【００３４】
前記導電部は、表面から３０ｎｍまでの領域である表層部において、前記金属粒子の含有量が前記金属含有層に含まれる全ての前記金属粒子の合計に対して８０体積％以上であり、且つ、前記表層部が、マイグレーション抑制剤であるトコフェロール化合物、トコトリエノール化合物及びチオエーテル基含有フェノール化合物から選ばれる少なくとも一種を含む。
【００３５】
前記導電部は、導電性に優れ、マイグレーションの発生を効率良く抑制することができる点から、中でも、表面から２５ｎｍまでの領域において、更に、表面から２２ｎｍまでの領域において、前記金属粒子の含有量が前記金属含有層に含まれる全ての前記金属粒子の合計に対して８０体積％以上であることが好ましい。
【００３６】
前記表層部が含む前記金属粒子の含有量は、金属含有層に含まれる全ての金属粒子の合計に対して８０体積％以上であれば良いが、導電性に優れ、マイグレーションの発生を効率良く抑制することができる点から、中でも８５体積％以上であることが好ましく、９０体積％以上であることがより好ましい。
【００３７】
前記表層部における前記金属粒子の含有量は、例えば、下記に示す条件下にてＡｒ＋イオンスパッタリング法によるエッチング、およびＸ線光電子分光装置（ＸＰＳ装置）を用いた導電部の深さ方向の分析により測定することができる。
＜Ａｒ＋イオンスパッタリング法によるエッチング＞ 
・イオン種：Ａｒ＋（３．０ｋｅＶ） 
・加速電圧：３．０ｋＶ
・エミッション電流：６．０ｍＡ
・ＭＡＧＮＩＦＩＣＡＴＩＯＮ：１０（ｅｔｃｈ範囲：２ｍｍ□）
・入射角：４５度
・Ａｒガス導入時真空度計測値：３．０−７ｈＰａ 
・スパッタエッチング時間：０〜１０００ｓ
＜ＸＰＳ装置を用いた分析＞
・使用装置：Ｔｈｅｔａ−Ｐｒｏｂｅ（サーモフィッシャーサイエンテイフィック（製））ＸＰＳ装置
・入射Ｘ線：１５ｋＶ、６・６６ｍＡ（１００Ｗ）
・レンズモード：Ｓｔａｎｄａｒｄ
・測定領域：４００μｍφ
・光電子取り込み角度：５３°（ただし、試料法線を０°とする。）
・帯電中和：電子中和統  （＋６Ｖ、０．０５ｍＡ、低加速Ａｒ＋照射）
【００３８】
また、本開示の導電性基材は、前記表層部が含むトコフェロール化合物、トコトリエノール化合物及びチオエーテル基含有フェノール化合物の合計含有量が、前記金属含有層が含むトコフェロール化合物、トコトリエノール化合物及びチオエーテル基含有フェノール化合物の合計に対して、８０質量％以上であることが好ましく、９０質量％以上であることがより好ましく、１００質量％であることが更により好ましい。これにより、金属含有層のマイグレーションの発生及び硬度の低下を抑制する効果を向上することができる。
【００３９】
前記導電部の表面におけるトコフェロール化合物、トコトリエノール化合物及びチオエーテル基含有フェノール化合物の合計含有量は、マイグレーションの発生を抑制する観点から、０．３ｍｇ／ｍ２以上であることが好ましく、１．０ｍｇ／ｍ２以上であることがより好ましく、３．０ｍｇ／ｍ２以上であることが更により好ましい。
また、前記導電部の表面におけるトコフェロール化合物、トコトリエノール化合物及びチオエーテル基含有フェノール化合物の合計含有量は、導電性の観点及びヘイズ値の上昇と光透過性の低下を抑制する観点から、３００ｍｇ／ｍ２以下であることが好ましく、２００ｍｇ／ｍ２以下であることがより好ましい。
本開示の導電性基材は、導電部表面における前記特定のマイグレーション抑制剤の含有量を多くしても、上述したように硬度の低下を抑制することができる。そのため、本開示の導電性基材は、導電部表面における前記特定のマイグレーション抑制剤の含有量を多くすることにより、マイグレーションの発生を抑制する効果を更に向上することができる。
【００４０】
なお、前記表層部が含むトコフェロール化合物、トコトリエノール化合物及びチオエーテル基含有フェノール化合物の合計含有量は、例えば、熱分解ガスクロマトグラフ質量分析計（熱分解ＧＣＭＳ）、フーリエ変換赤外分光光度計（ＦＴ-ＩＲ）等により測定することができる。
【００４１】
以下、本開示における導電部を構成する材料について説明する。
【００４２】
（ａ）金属粒子
本開示における導電部は、銀粒子及び銅粒子から選ばれる少なくとも一種の金属粒子を含み、銀粒子及び銅粒子の両方を含んでいても良い。本開示の導電部においては、中でも銀粒子を含むことが好ましい。
【００４３】
ここで、「銀」とは、銀または銀合金を指し、「銅」とは、銅または銅合金を指す。
また、「銀合金」とは、銀を主成分とし、具体的には銀の元素の割合が、原子組成百分率で９０ａｔ％以上であることをいう。
さらに、「銅合金」とは、銅を主成分とし、具体的には銅の元素の割合が、原子組成百分率で９０ａｔ％以上であることをいう。
なお、銀合金または銅合金における銀または銅の元素の割合は、例えば、Ｘ線光電子分光分析法を用いた元素の定量を行うことにより測定することができる。
【００４４】
本開示の１実施形態における金属粒子の形状は、導電性を有する導電部を構成することができるような形状であることが好ましい。例えば、繊維状、球状、略球状および鱗片状等の形状が挙げられる。本開示の１実施形態においては、中でも繊維状の金属粒子を用いることが好ましい。
【００４５】
ここで、「繊維状」とは、例えば、短軸の長さに対する長軸の長さの比、すなわちアスペクト比（長軸の長さ／短軸の長さ）が５以上となるような形状をいう。
また、「繊維状を有する金属粒子」は、直線状であっても曲線状であっても良く、その一部に直線部または曲線部を有していても良い。さらに、「繊維状を有する金属粒子」は、例えば、繊維状を有する金属粒子が、複数連結したものも包含する。
【００４６】
本開示の１実施形態において、金属粒子が繊維状である場合、例えば、短軸の長さとなる繊維径が２００ｎｍ以下であることが、導電性基材のヘイズ値の上昇や、光透過性の低下を抑制する点から、好ましい。
また、金属粒子が繊維状である場合、例えば、繊維径は、１０ｎｍ以上であることが、充分な導電性を有する導電部を形成する点から、好ましい。
【００４７】
さらに、金属粒子が繊維状である場合、例えば、長軸の長さとなる繊維長が１μｍ以上であることが、十分な導電性を有する導電部を形成する点から、好ましい。また、金属粒子が繊維状である場合、繊維長は、５００μｍ以下であることが、凝集が発生することによるヘイズ値の上昇や、光透過性の低下を抑制する点から好ましい。
【００４８】
金属粒子が繊維状である場合の上述した事項を考慮すると、本開示の１実施形態においては、金属粒子の繊維径が１５ｎｍ以上であることが好ましく、１８０ｎｍ以下であることが好ましく、５０ｎｍ以下であることがより好ましい。
また、金属粒子の繊維長が３μｍ以上であることが好ましく、中でも１０μｍ以上であることが好ましい。また、金属粒子の繊維長が３００μｍ以下であることが好ましく、中でも３０μｍ以下であることが好ましい。
【００４９】
金属粒子が繊維状を有する場合、当該繊維状の形状は、アスペクト比（長軸の長さ／短軸の長さ）が５以上であれば特に限定はされないが、光透過性と導電性を向上する点から、前記アスペクト比が１０以上であることが好ましく、１００以上であることがより好ましい。また、前記アスペクト比は、アスペクト比が過大になると凝集が発生することによるヘイズ値の上昇や、光透過性の低下が起きる場合があることから、１００００以下であることが好ましい。
【００５０】
なお、金属粒子の繊維径および繊維長は、例えば、ＳＥＭと称する走査型電子顕微鏡、ＴＥＭと称する透過型電子顕微鏡およびＳＴＥＭと称する走査透過型電子顕微鏡等の電子顕微鏡を用い、１０００〜５０万倍にて繊維状の金属粒子の繊維径および繊維長を測定した１０か所の平均値として求めることができる。
【００５１】
本開示の１実施形態における金属粒子が繊維状である場合、当該金属粒子は、いわゆる銀ナノワイヤまたは銅ナノワイヤのような金属繊維であっても良く、あるいは、アクリル繊維に、銀または銅をコーティングした金属被覆合成繊維であっても良い。なお、本開示の１実施形態においては、金属繊維または金属被覆合成繊維の１種を用いても良く、金属繊維および金属被覆合成繊維を組み合わせて用いても良い。
【００５２】
本開示の１実施形態における金属粒子が金属繊維である場合、金属粒子の形成方法としては、例えば、銀や銅等の金属を長く伸ばす伸線法、または切削法等が挙げられる。また、金属粒子が金属被覆合成繊維である場合、金属粒子の形成方法としては、例えば、アクリル繊維に銀や銅等の金属をコーティングする方法が挙げられる。
【００５３】
本開示においては、中でも、導電性の点と、本開示の導電性基材のヘイズ値の上昇及び光透過性の低下を抑制することが可能な点から、前記導電部が、アスペクト比が５以上の銀ナノワイヤを含むことが好ましく、アスペクト比が１０以上の銀ナノワイヤを含むことがより好ましく、アスペクト比が１００以上の銀ナノワイヤを含むことが更により好ましい。
【００５４】
（ｂ）マイグレーション抑制剤
本開示の導電部においては、前記表層部がマイグレーション抑制剤であるトコフェロール化合物、トコトリエノール化合物及びチオエーテル基含有フェノール化合物から選ばれる少なくとも一種を含む。中でも、マイグレーションを抑制する効果に優れる点から、本開示の導電部は、前記表層部が、トコフェロール化合物及びチオエーテル基含有フェノール化合物から選ばれる少なくとも一種を含むことが好ましく、トコフェロール化合物を含むことがより好ましい。
【００５５】
前記トコフェロール化合物としては、例えば、下記一般式（Ｉ）で表される化合物が挙げられる。下記一般式（Ｉ）で表される化合物の好ましい具体例としては、α−トコフェロール、β−トコフェロール、γ−トコフェロール、δ−トコフェロール等が挙げられ、中でも、マイグレーションの発生を抑制する効果が優れる点から、α−トコフェロールが好ましい。
なお、前記トコフェロール化合物は、Ｄ体であっても良いし、ＤＬ体であっても良い。
【００５６】
【化１】
2017217885.tif 000003
（一般式（Ｉ）中、Ｒ１〜Ｒ３は、各々独立に、水素原子又はメチル基である。）
【００５７】
前記トコトリエノール化合物としては、例えば、下記一般式（ＩＩ）で表される化合物が挙げられる。下記一般式（ＩＩ）で表される化合物の好ましい具体例としては、α−トコトリエノール、β−トコトリエノール、γ−トコトリエノール、δ−トコトリエノール等が挙げられる。
なお、前記トコトリエノール化合物は、Ｄ体であっても良いし、ＤＬ体であっても良い。
【００５８】
【化２】
2017217885.tif 000004
（一般式（ＩＩ）中、Ｒ４〜Ｒ６は、各々独立に、水素原子又はメチル基である。）
【００５９】
前記チオエーテル基含有フェノール化合物としては、チオエーテル基を含有するフェノール系化合物であれば特に限定はされないが、例えば、チオジエチレンビス［３−（３，５−ｔｅｒｔ−ブチル−４−ヒドロキシフェニル）プロピオネート］、２，６−ジ−ｔｅｒｔ−ブチル−４−［４，６−ビス（オクチルチオ）−１，３，５−トリアジン−２−イルアミノ］フェノール、及び下記一般式（ＩＩＩ）で表される化合物等が挙げられる。前記チオエーテル基含有フェノール化合物としては、中でも、チオジエチレンビス［３−（３，５−ｔｅｒｔ−ブチル−４−ヒドロキシフェニル）プロピオネート］及び下記一般式（ＩＩＩ）で表される化合物が好ましく、下記一般式（ＩＩＩ）で表される化合物がより好ましい。
【００６０】
【化３】
2017217885.tif 000005
（一般式（ＩＩＩ）中、Ｒ７及びＲ８は、各々独立に、炭素原子数４以上２０以下のアルキル基である。）
【００６１】
前記一般式（ＩＩＩ）で表される化合物において、前記一般式（ＩＩＩ）中のＲ７及びＲ８は、各々独立に炭素原子数４以上２０以下のアルキル基であり、Ｒ７とＲ８とは、同一であっても良いし、異なっていても良い。前記炭素原子数は、中でも、６以上１５以下であることが好ましく、８以上１２以下であることがより好ましい。また、前記アルキル基は、直鎖、分岐、環状のいずれであっても良いが、直鎖であることが好ましい。
【００６２】
前記一般式（ＩＩＩ）で表される化合物の好ましい具体例としては、下記化学式（１）、（２）で表される化合物等が挙げられる。
【００６３】
【化４】
2017217885.tif 000006
【００６４】
なお、前記表層部は、前述したマイグレーション抑制剤を一種単独で含有しても良いし、２種以上を混合して含有しても良い。
【００６５】
（ｃ）樹脂
本開示の導電部は、樹脂を含有しても良い。前記樹脂は、透明性を有する樹脂であることが好ましい。ここで、「透明」とは、特段の断りがない限り、例えば、本開示の１実施形態における導電性基材をタッチパネル表示装置等に用いた際に、操作者からの視認を妨げない程度に透明であることをいう。したがって、「透明」は、無色透明、および視認性を妨げない程度の有色透明を含み、また厳密な透過率で定義されず、本開示の１実施形態における導電性基材の用途等に応じて透明性の度合いを決定することができる。
【００６６】
前記樹脂としては、例えば、溶剤乾燥型樹脂、電離放射線硬化性樹脂、熱硬化性樹脂、及びこれらの硬化物等が挙げられる。
「溶剤乾燥型樹脂」とは、熱可塑性樹脂等、塗工時に固形分を調整するために添加した溶剤を乾燥させるだけで、被膜となるような樹脂をいう。導電部を形成する際に溶剤乾燥型樹脂を用いることにより、塗液の塗布面の被膜欠陥等の発生を有効に抑制することができる。
【００６７】
このような溶剤乾燥型樹脂としては特に限定されず、一般に、熱可塑性樹脂を使用することができる。熱可塑性樹脂としては、例えば、スチレン系樹脂、（メタ）アクリル系樹脂、酢酸ビニル系樹脂、ビニルエーテル系樹脂、ハロゲン含有樹脂、脂環式オレフィン系樹脂、ポリカーボネート系樹脂、ポリエステル系樹脂、ポリアミド系樹脂、セルロース誘導体、シリコーン系樹脂及びゴムまたはエラストマー等が挙げられる。なお、上述した「（メタ）アクリル」は、メタクリル及びアクリルを指すものであり、以下においても同様である。
【００６８】
また、熱可塑性樹脂は、非結晶性で、かつ複数のポリマーや硬化性化合物を溶解可能な共通溶媒等の有機溶媒に可溶であることが好ましい。特に、透明性や耐候性という観点から、スチレン系樹脂、（メタ）アクリル系樹脂、脂環式オレフィン系樹脂、ポリエステル系樹脂、セルロース誘導体（セルロースエステル類等）、シリコーン系樹脂等が好ましい。
【００６９】
電離放射線硬化性樹脂及び熱硬化性樹脂としては、具体的には、後述する非導電部に用いられる電離放射線硬化性樹脂及び熱硬化性樹脂と同様のものが挙げられる。
導電部に含まれる樹脂としては、前記特定のマイグレーション抑制剤による重合阻害の影響を受けにくい点から、溶剤乾燥型樹脂、熱硬化性樹脂及びこれらの硬化物の少なくとも１種が好ましい。
また、前記樹脂としては、シロキサンコポリマーのようなシリコーン系樹脂と、エポキシ基等の反応性基を有するシロキサンとの組み合わせも、金属粒子の分散性を向上する点から、好ましく用いられる。
【００７０】
前記導電部は、上述した金属粒子、マイグレーション抑制剤及び樹脂の他、本開示の効果を損なわない範囲で、導電部の硬度の向上や、硬化収縮の抑制、さらには屈折率の制御等といった目的に応じて、各種添加剤を添加したものであってもよい。前記添加剤としては、例えば、光重合開始剤、分散剤、界面活性剤、帯電防止剤、シランカップリング剤、増粘剤、着色防止剤、着色剤（顔料、染料）、消泡剤、レベリング剤、難燃剤、紫外線吸収剤、接着付与剤、重合禁止剤、酸化防止剤、表面改質剤等を挙げることができる。
【００７１】
（２）非導電部
本開示において、非導電部は、金属含有層において、上述した導電部以外の領域であり、非導電性を有する。ここで、「非導電性を有する」とは、例えば、本開示の導電性基材をタッチパネル等に用いた際に、非導電部が電気的に接続されることにより短絡する等の不具合が発生しない程度に導電性を有しないことをいう。
【００７２】
前記非導電部は、主に樹脂により構成され、必要に応じてその他の各種添加剤を含有しても良い。
前記非導電部の固形分（溶剤以外の成分）に含まれるトコフェロール化合物、トコトリエノール化合物及びチオエーテル基含有フェノール化合物の合計含有量は、金属含有層の硬度の低下を抑制する点から、非導電部の全成分の中で１０質量％以下であることが好ましく、５質量％以下であることがより好ましく、中でも、前記非導電部がトコフェロール化合物、トコトリエノール化合物及びチオエーテル基含有フェノール化合物を含有しないことが特に好ましい。
【００７３】
前記非導電部に含まれる樹脂としては、特に限定はされないが、透明性を有する樹脂であることが好ましい。ここで、「透明」とは、前記導電部に用いられる前記樹脂の「透明」と同様である。
【００７４】
前記非導電部に含まれる樹脂としては、例えば、電離放射線硬化性樹脂、熱硬化性樹脂等の硬化性樹脂及びこれらの硬化物、並びに、溶剤乾燥型樹脂等が挙げられる。前記非導電部に含まれる樹脂としては、中でも、金属含有層の硬度を高くし、強度を向上する点から、電離放射線硬化性樹脂、熱硬化性樹脂等の硬化性樹脂の硬化物を少なくとも含有することが好ましく、電離放射線硬化性樹脂の硬化物を少なくとも含有することが特に好ましい。本開示においては、前記導電部に含まれる前記表層部がマイグレーション抑制剤を含有し、非導電部ではマイグレーション抑制剤の影響を受け難いので、電離放射線硬化性樹脂等の硬化性樹脂を用いても重合抑制を受けにくい。そのため、金属含有層は、硬化性樹脂の硬化物を含むことにより硬度を向上しやすいものである。
ここで、「電離放射線」とは、電磁波又は荷電粒子線のうち、分子を重合あるいは架橋し得るエネルギー量子を有するものを意味し、通常、紫外線又は電子線が用いられるが、その他、Ｘ線、γ線などの電磁波、α線、イオン線などの荷電粒子線も使用可能である。
また、溶剤乾燥型樹脂とは、前記導電部に用いることができる溶剤乾燥型樹脂と同様である。
【００７５】
電離放射線硬化性樹脂としては、例えば、アクリレート系等の官能基を有する化合物等の１または２以上の不飽和結合を有する化合物が挙げられる。１の不飽和結合を有する化合物としては、例えば、エチル（メタ）アクリレート、エチルヘキシル（メタ）アクリレート、スチレン、メチルスチレン、Ｎ−ビニルピロリドン等が挙げられる。２以上の不飽和結合を有する化合物としては、例えば、トリメチロールプロパントリ（メタ）アクリレート、トリプロピレングリコールジ（メタ）アクリレート、ジエチレングリコールジ（メタ）アクリレート、ジプロピレングリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、１，６−ヘキサンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ジペンタエリスリトールペンタ（メタ）アクリレート、トリペンタエリスリトールオクタ（メタ）アクリレート、テトラペンタエリスリトールデカ（メタ）アクリレート、イソシアヌル酸トリ（メタ）アクリレート、イソシアヌル酸ジ（メタ）アクリレート、ポリエステルトリ（メタ）アクリレート、ポリエステルジ（メタ）アクリレート、ビスフェノールジ（メタ）アクリレート、ジグリセリンテトラ（メタ）アクリレート、アダマンチルジ（メタ）アクリレート、イソボロニルジ（メタ）アクリレート、ジシクロペンタンジ（メタ）アクリレート、トリシクロデカンジ（メタ）アクリレート、ジトリメチロールプロパンテトラ（メタ）アクリレート等の多官能化合物等が挙げられる。中でも、ペンタエリスリトールトリアクリレート（ＰＥＴＡ）、ジペンタエリスリトールヘキサアクリレート（ＤＰＨＡ）及びペンタエリスリトールテトラアクリレート（ＰＥＴＴＡ）が好適に用いられる。なお、上述した「（メタ）アクリレート」は、メタクリレート及びアクリレートを指すものである。また、本開示の１実施形態においては、電離放射線硬化性樹脂として、上述した化合物をＰＯ、ＥＯ等で変性したものも使用できる。
【００７６】
本開示の１実施形態においては、上述した化合物の他にも、不飽和二重結合を有する比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂等も電離放射線硬化性樹脂として使用することができる。
【００７７】
前記熱硬化性樹脂としては、例えば、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン−尿素共縮合樹脂、ケイ素樹脂、ポリシロキサン樹脂等が挙げられる。
【００７８】
前記非導電部に含まれる各種添加剤については、前記導電部に用いることができる各種添加剤と同様である。
【００７９】
前記非導電部の厚みは、本開示の導電性基材の用途等に応じて適宜調製することができ、特に限定はされないが、例えば、５０ｎｍ以上とすることができ、３０００ｎｍ以下とすることができる。
【００８０】
また、前記金属含有層は、パターン形状を有するものであってもよい。前記金属含有層が所望のパターン形状を有することにより、本開示の導電性基材を、例えば表示装置等の配線基材等として用いることができ、具体的には例えば、タッチパネルのセンサ電極基材等として用いることができる。
【００８１】
前記パターン形状は、適宜選択されれば良く、特に限定されない。例えば、タッチパネルのセンサ電極基材として使用する際、所定の位置検出機能が付与でき、かつ視認性の低下が可能な限り最小となるような形状及び配置を選択することができる。
前記パターン形状のパターンとしては、例えば、メッシュ状で、且つ、直線（電極Ｘ、電極Ｙともに所定のピッチで並列に配列）が略直交した形態の直線格子パターン、交差部間の導電部分が少なくとも１つの湾曲を有する波線格子パターン、ダイヤモンド状のパターン等が挙げられる。
本開示においては、前記金属含有層のマイグレーションの発生を抑制することが可能であることにより、表示画素の高精細化ならびにタッチ検出精度の高精度化に対応可能なピッチのパターンとすることができる。
【００８２】
２．基材
本開示における基材は、前記金属含有層を支持する部材である。
前記基材は、透明性を有していても、不透明であってもよく、可撓性を有していても、剛性を有していてもよいが、透明性を有することが好ましい。ここで、「透明」とは、例えば、本開示の導電性基材を表示装置等に用いた際に、操作者からの視認を妨げない程度に透明であることをいう。したがって、「透明」は、無色透明、および視認性を妨げない程度の有色透明を含み、また厳密な透過率で定義されず、本開示の導電性基材の用途等に応じて透明性の度合いを決定することができる。
【００８３】
前記基材を構成する材料としては、例えば、ポリエチレンテレフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂、シクロオレフィンポリマー等の樹脂、ソーダ硝子、カリ硝子、無アルカリガラス、鉛ガラス等の硝子、ジルコン酸チタン酸鉛ランタン（ＰＬＺＴ）等のセラミックス、石英、蛍石等の無機材料、金属及びこれらの複合材料等が挙げられ、中でも、ポリエステル系樹脂、ポリカーボネート系樹脂、ポリオレフィン系樹脂が好ましい。
【００８４】
また、前記基材は、脂環構造を有した非晶質オレフィンポリマー（Ｃｙｃｌｏ−Ｏｌｅｆｉｎ−Ｐｏｌｙｍｅｒ：ＣＯＰ）フィルムであっても良い。これは、ノルボルネン系重合体、単環の環状オレフィン系重合体、環状共役ジエン系重合体、ビニル脂環式炭化水素系重合体等が用いられる基材で、例えば、日本ゼオン社製のゼオネックスやゼオノア（ノルボルネン系樹脂）、住友ベークライト社製のスミライトＦＳ−１７００、ＪＳＲ社製のアートン（変性ノルボルネン系樹脂）、三井化学社製のアペル（環状オレフィン共重合体）、Ｔｉｃｏｎａ社製のＴｏｐａｓ（環状オレフィン共重合体）、日立化成社製のオプトレッツＯＺ−１０００シリーズ（脂環式アクリル樹脂）等が挙げられる。また、トリアセチルセルロースの代替基材として旭化成ケミカルズ社製のＦＶシリーズ（低複屈折率、低光弾性率フィルム）を用いることもできる。
【００８５】
前記基材の厚みは、本開示の導電性基材の用途等に応じて適宜調整することができ、特に限定されないが、機械的強度に優れることから、１０μｍ以上であることが好ましく、２０μｍ以上であることがより好ましく、４０μｍ以上であることが更により好ましい。また、所望のフレキシブル性を実現することが可能となることから、前記基材の厚みは、１５０μｍ以下であることが好ましく、１００μｍ以下であることがより好ましく、８０μｍ以下であることが更により好ましく、６０μｍ以下であることが特に好ましい。
【００８６】
３．ハードコート層
本開示の導電性基材は、前記基材と前記金属含有層との間に、ハードコート層を有していても良い。
本開示におけるハードコート層は、本開示の導電性基材の機械的強度を向上させるとともに、金属含有層の表面に所定の硬度を付与することができる機能を有する。ここで、「所定の硬度」とは、例えば、金属含有層の表面が傷付くことを抑制することができる程度の硬度をいう。
【００８７】
前記ハードコート層の硬度としては、特に限定はされないが、ハードコート層の表面のＪＩＳ  Ｋ５６００−５−４（１９９９）の鉛筆硬度が、２Ｂ以上であることが好ましく、ＨＢ以上であることが好ましい。これにより、ハードコート層が上述のような硬度を有することにより、ハードコート層としての所望の機能を充分に発揮することができる。また、前記ハードコート層の前記鉛筆硬度は、７Ｈ以下であることが好ましく、５Ｈ以下であることがより好ましい。
【００８８】
このようなハードコート層は、透明性を有することが好ましい。なお、「透明」とは、前述した前記基材における「透明」と同様である。
【００８９】
本開示におけるハードコート層を構成する材料としては、所望の機能を発揮することができる材料であることが好ましく、特に限定されない。例えば、有機材料であっても良く、無機材料であっても良いが、中でも電離放射線硬化性樹脂等の有機材料であることが好ましい。なお、電離放射線硬化性樹脂等の有機材料としては、例えば、前記金属含有層に用いられる前記樹脂と同様のものを挙げることができる。
【００９０】
前記ハードコート層の厚みは、上述したハードコート層としての機能を発揮することができる程度の厚みであることが好ましく、本開示の導電性基材の用途等に応じて適宜調整することができる。所望の硬度を実現することができ、ハードコート層としての機能を充分に発揮することが可能となることから、前記ハードコート層の厚みは、０．１μｍ以上であることが好ましく、１μｍ以上であることがより好ましく、２μｍ以上であることが更により好ましい。また、前記ハードコート層の厚みは、５０μｍ以下であることが好ましく、２０μｍ以下であることがより好ましく、１０μｍ以下であることが更により好ましい。
なお、ハードコート層の厚みは、例えば、断面顕微鏡を用いて観察することにより測定することができる。
【００９１】
本開示の導電性基材の全体の厚みは、特に限定はされないが、強度に優れる点から、
２５μｍ以上であることが好ましく、５０μｍ以上であることがより好ましい。また、本開示の導電性基材の全体の厚みは、可撓性及び透明性に優れる点から、５００μｍ以下であることが好ましく、２００μｍ以下であることがより好ましい。
【００９２】
４．用途
本開示の導電性基材は、例えば、液晶ディスプレイ（ＬＣＤ）、プラズマディスプレイ（ＰＤＰ）等のディスプレイや、タッチパネル、太陽電池等の透明電極として用いることができる。
【００９３】
Ｂ．導電膜転写フィルム
本開示の導電膜転写フィルムは、前述した本開示の導電性基材であって、前記基材が剥離可能である。
本開示の導電膜転写フィルムは、効果を損なわない範囲で他の層を有していても良く、図２に示すように、基材２と金属含有層１との間に粘着層３を有するものであっても良いし、図示はしないが、基材２と金属含有層１との間に剥離層を有するものであっても良い。
【００９４】
本開示の導電膜転写フィルムは、前記基材が前記金属含有層から剥離可能であるため、本開示の導電膜転写フィルムから前記基材を剥離した、少なくとも前記金属含有層を含む導電膜を、所望の物品の表面に転写することができる。本開示の導電膜転写フィルムから前記基材を剥離した導電膜は、前述した本開示の導電性基材と同様の作用により、硬度の低下及びマイグレーションの発生を抑制することができる。
また、本開示の導電膜転写フィルムにより転写される導電膜は、少なくとも金属含有層を有すれば良いため、薄膜化に対応することができ、当該導電膜を表示装置等の装置に用いる場合に、当該装置全体の薄型化に寄与する。また、本開示の導電膜転写フィルムにより転写される導電膜は、柔軟に変形可能なものとすることができるため、本開示の導電膜転写フィルムによれば、平坦な面だけでなく、湾曲形状を有する面等にも容易に導電膜を転写することができる。
【００９５】
本開示の導電膜転写フィルムは、前述した本開示の導電性基材において、前記基材が剥離可能な実施形態である。
剥離可能な基材の材料としては、前記基材と同様の材料が挙げられ、中でも、未処理又は表面処理を行ったポリエチレンテレフタレート、シクロオレフィンポリマーが好ましく、剥離が容易な点から、未処理のポリエチレンテレフタレートが好ましい。
【００９６】
また、本開示の導電膜転写フィルムにおいて、前記基材としては、前記基材が有する面のうち、前記金属含有層側の面に剥離剤が付着しているものを用いても良い。
前記剥離剤としては、従来公知の剥離剤を用いることができ、特に限定されないが、例えば、フッ素系樹脂、シリコーン樹脂、各種のワックス等が挙げられる。
【００９７】
また、本開示の導電膜転写フィルムは、前記基材と前記金属含有層との間に粘着層を有しても良い。
前記粘着層としては、従来公知の粘着層を適宜選択して適用することができ、特に限定されない。前記粘着層を構成する粘着層形成用組成物としては、例えば、アクリル系粘着組成物、ウレタン系粘着組成物、シリコーン系粘着組成物等が挙げられ、中でも、接着力、耐熱性及び耐候性に優れ、コスト面でも優れていることから、アクリル系粘着組成物が好ましい。
前記アクリル系粘着組成物は、主剤樹脂と硬化剤とを含有する熱硬化型粘着組成物であっても良いし、主剤樹脂と電離放射線重合性モノマーまたはオリゴマーとを含有する電離放射線硬化型粘着組成物であっても良い。前記主剤樹脂としては、例えば、アクリル酸エステル共重合体等が挙げられる。
前記粘着層の厚さは、特に限定はされないが、粘着力に優れる点から、２５μｍ以上であることが好ましく、５０μｍ以上であることがより好ましく、フレキシブル性を付与する観点から、５００μｍ以下であることが好ましく、３００μｍ以下であることがより好ましい。
【００９８】
また、本開示の導電膜転写フィルムは、前記基材と前記金属含有層との間に剥離層を有しても良い。
前記剥離層としては、従来公知の剥離層を適宜選択して適用することができ、特に限定されない。前記剥離層の材料としては、例えば、前記剥離剤を添加または共重合させた樹脂等が挙げられ、当該樹脂としては、例えば、アクリル系樹脂、ビニル系樹脂、ポリエステル樹脂、セルロース系樹脂等が挙げられる。
前記剥離層の厚さは、特に限定はされないが、より良い成膜が得られて剥離力が安定する点から、０．０１μｍ以上であることが好ましく、０．１μｍ以上であることがより好ましい。また、前記剥離層の厚さは、薄膜化の観点から、５．０μｍ以下であることが好ましく、３．０μｍ以下であることがより好ましい。
【００９９】
Ｃ．導電性基材の製造方法
本開示の導電性基材の製造方法は、基材と、前記基材上に、銀粒子及び銅粒子から選ばれる少なくとも一種の金属粒子と樹脂とを含む第１層とを有し、前記第１層は、表面から３０ｎｍまでの領域において、前記金属粒子の含有量が前記金属含有層に含まれる全ての前記金属粒子の合計に対して８０体積％以上である、積層体を準備する工程と、
前記積層体が有する前記第１層の表面に、トコフェロール化合物、トコトリエノール化合物及びチオエーテル基含有フェノール化合物から選ばれる少なくとも一種を付着させる工程とを有し、
前記基材と、前記基材上に、前記金属粒子と前記樹脂とを含む金属含有層とを有し、前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む、導電性基材の製造方法である。
【０１００】
金属含有層の形成に用いられる樹脂組成物に、フェノール系マイグレーション抑制剤を均一に分散させた場合、樹脂組成物の硬化性が劣り、金属含有層の硬度が低下する場合がある。これは、金属含有層が形成される際に、フェノール系マイグレーション抑制剤が樹脂の硬化反応を阻害するためと推定される。
それに対し、本開示の製造方法により得られる導電性基材は、前述した本開示の導電性基材と同様にして、金属含有層の硬度の低下を抑制しつつ、マイグレーションの発生を効率良く抑制することができる。
また、金属含有層の硬度は、金属含有層に含まれる樹脂の種類及び硬化度等によって調節することができる。本開示の製造方法は、基材上に、金属粒子と樹脂とを含む第１層を形成した後、当該第１層の表面に、マイグレーション抑制剤であるトコフェロール化合物、トコトリエノール化合物及びチオエーテル基含有フェノール化合物から選ばれる少なくとも一種を付着させることにより、金属含有層を形成するため、マイグレーション抑制剤を付着させる前の第１層を形成する段階で、金属含有層の硬度を調節することができる。よって、本開示の製造方法では、マイグレーション抑制剤の影響による金属含有層の硬度の低下を抑制することができる。
【０１０１】
本開示の製造方法により得られる導電性基材は、前述した本開示の導電性基材と同様であるため、ここでの説明は省略する。
以下、本開示の導電性基材の製造方法が有する各工程について説明する。なお、本明細書において、第１層の「表面」とは、前記積層体が有する前記第１層の面のうち前記基材とは反対側の面を指す。
【０１０２】
１．積層体を準備する工程
本開示の導電性基材の製造方法は、基材と、前記基材上に、銀粒子及び銅粒子から選ばれる少なくとも一種の金属粒子と樹脂とを含む第１層とを有し、前記第１層は、表面から３０ｎｍまでの領域において、前記金属粒子の含有量が前記金属含有層に含まれる全ての前記金属粒子の合計に対して８０体積％以上である、積層体を準備する工程を有する。
前記積層体を準備する工程は、前記積層体を得ることができる工程であれば良く、特に限定はされないが、剥離性基材上に、前記金属粒子を含む第１ａ層を形成する工程と、前記第１ａ層上に、硬化性樹脂を含む樹脂組成物を塗布する工程と、前記硬化性樹脂の少なくとも一部が硬化した第１ｂ層を形成する工程と、前記剥離性基材上に前記第１ａ層と前記第１ｂ層とを有する転写性積層体と、前記基材とを、前記第１ｂ層が前記基材と対向するように貼り合わせる工程と、前記剥離性基材を剥離する工程とを有することが好ましい。
【０１０３】
このような前記積層体を準備する工程について図を参照して説明する。図３の（ａ）〜（ｅ）は、本開示の導電性基材の製造方法に用いられる積層体を準備する工程の一例を示す概略工程図である。図３に示す工程は、図３の（ａ）に示すように、剥離性基材２’上に、金属粒子を含有する金属粒子層である第１ａ層１ａ’を形成する工程と、図３の（ｂ）に示すように、第１ａ層１ａ’上に、硬化性樹脂を含有する樹脂組成物１ｂ”を塗布する工程と、図３の（ｃ）に示すように、前記硬化性樹脂の少なくとも一部が硬化した樹脂組成物層である第１ｂ層１ｂ’を形成する工程と、図３の（ｄ）に示すように、剥離性基材２’上に第１ａ層１ａ’と第１ｂ層１ｂ’とを有する転写性積層体４と、基材２とを、第１ｂ層１ｂ’が基材２と対向するように貼り合わせる工程と、図３の（ｅ）に示すように、剥離性基材２’を剥離する工程とを有する。これらの工程により、基材２上に金属粒子層である第１ａ層１ａ’及び樹脂組成物層である第１ｂ層１ｂ’から構成される第１層１’を有する積層体１０’を得ることができる。なお、第１ａ層１ａ’が、概ね金属含有層の導電部に相当するようになり、第１ｂ層１ｂ’が、金属含有層の非導電部に相当するようになる。
以下、図３に示す工程に基づき、前記積層体を準備する工程について詳細に説明する。
【０１０４】
（１）剥離性基材
前記積層体を準備する工程に用いられる剥離性基材としては、前記第１ａ層を剥離可能に形成することができる部材であれば良く、特に限定はされない。前記剥離性基材の材料としては、例えば、前述した導電膜転写フィルムに用いられる剥離可能な基材の材料と同様のものが挙げられる。
【０１０５】
（２）第１ａ層を形成する工程
第１ａ層は、銀粒子及び銅粒子から選ばれる少なくとも一種の金属粒子を含有する金属粒子層であり、本開示の製造方法により得られる導電性基材が有する金属含有層の導電部に概ね相当するようになる。
金属粒子層である第１ａ層を形成する工程は、例えば、金属粒子組成物を前記剥離性基材上に塗布し、必要に応じて乾燥することにより行われる。前記金属粒子組成物は、少なくとも、銀粒子及び銅粒子から選ばれる少なくとも一種の金属粒子を含有し、必要に応じて、樹脂、各種添加剤及び溶剤等を更に含有するものである。前記金属粒子組成物において、溶剤以外の成分は、前述した本開示の導電性基材が有する金属含有層の導電部に含まれる成分と同様にすることができる。
【０１０６】
前記金属粒子組成物が含有しても良い溶剤としては、特に限定はされないが、例えば、アルコール（例、メタノール、エタノール、プロパノール、イソプロパノール、ｎ−ブタノール、ｓ−ブタノール、ｔ−ブタノール、ベンジルアルコール、ＰＧＭＥ、エチレングリコール）、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（トルエン、キシレン等）、ハロゲン化炭素類（ジクロロメタン、ジクロロエタン等）、エステル類（酢酸メチル、酢酸エチル、酢酸ブチル等）、セロソルブ類（メチルセロソルブ、エチルセロソルブ等）、セロソルブアセテート類、スルホキシド類（ジメチルスルホキシド等）、アミド類（ジメチルホルムアミド、ジメチルアセトアミド等）等が挙げられる。また、前記溶剤としては、１種のみを用いても良く、２種以上の混合物を用いても良い。
【０１０７】
前記金属粒子組成物が前記溶剤を含む場合、当該金属粒子組成物に含まれる固形分（溶剤以外の成分）の含有割合は、特に限定はされないが、例えば０．１質量％以上とすることができ、０．２質量％以上であることが好ましい。また、前記金属粒子組成物に含まれる固形分（溶剤以外の成分）の含有割合は、例えば、９０質量％以下とすることができ、８０質量％以下であることが好ましい。
【０１０８】
前記金属粒子組成物を調製する方法としては、各成分を均一に混合することができる方法であることが好ましく、例えば、ペイントシェーカー、ビーズミル、ニーダー、ミキサー等の公知の装置を使用した方法が挙げられる。
【０１０９】
前記金属粒子組成物を塗布する方法としては、一般的な塗布方法を用いることができ、特に限定はされないが、例えば、スピンコート法、ディップ法、スプレー法、ダイコート法、バーコート法、ロールコーター法、メニスカスコーター法、フレキソ印刷法、スクリーン印刷法、ピードコーター法等の公知の方法が挙げられる。
【０１１０】
金属粒子層である前記第１ａ層の形成には、前記金属粒子組成物を塗布した後、必要に応じて加熱乾燥することにより溶剤を除去しても良い。前記加熱乾燥の温度は、溶剤の種類に応じて適宜選択することができ、特に限定はされないが、例えば、例えば、５０℃以上とすることができる。
【０１１１】
（３）樹脂組成物を塗布する工程
金属粒子層である前記１ａ層上に、硬化性樹脂を含む樹脂組成物を塗布する工程において、前記樹脂組成物は、少なくとも硬化性樹脂を含有し、必要に応じて、各種添加剤及び溶剤等を更に含有するものである。前記樹脂組成物において、溶剤以外の成分は、前述した本開示の導電性基材が有する金属含有層の非導電部の成分と同様にすることができる。
また、前記樹脂組成物が含有しても良い溶剤としては、例えば、前記金属粒子組成物が含有しても良い溶剤と同様の溶剤が挙げられる。
前記樹脂組成物が溶剤を含む場合の当該樹脂組成物に含まれる固形分（溶剤以外の成分）の含有割合は、前記金属粒子組成物と同様とすることができる。
【０１１２】
前記樹脂組成物を調製する方法としては、各成分を均一に混合することができる方法であればよく、公知の混合手段を用いて混合することにより調製することができる。
また、前記樹脂組成物を塗布する方法としては、例えば、前記金属粒子組成物を塗布する方法と同様の方法が挙げられる。
【０１１３】
（４）第１ｂ層を形成する工程
第１ｂ層は、前記樹脂組成物の塗膜に含まれる前記硬化性樹脂の少なくとも一部を硬化することにより形成される樹脂組成物層であり、本開示の製造方法により得られる導電性基材が有する金属含有層の非導電部に相当するようになる。
なお、樹脂組成物層である前記第１ｂ層においては、未硬化の硬化性樹脂が残存していても良いし、残存していなくても良い。前記第１ｂ層において、未硬化の硬化性樹脂が残存する場合は、例えば後述する貼合工程又は剥離工程の後に、硬化処理を行うことにより未硬化の硬化性樹脂を硬化させることが、金属含有層の硬度を高くすることができる点及び前記第１ｂ層と前記基材との密着性を向上する点から好ましい。
【０１１４】
前記樹脂組成物の塗膜に含まれる前記硬化性樹脂の少なくとも一部を硬化する方法は、当該硬化性樹脂の種類により適宜選択され、特に限定はされない。
例えば、前記樹脂組成物が電離放射線硬化性樹脂を含む場合は、前記樹脂組成物の塗膜に電離放射線を照射することにより、前記硬化性樹脂の少なくとも一部を硬化することができる。このとき用いられる光源としては、例えば、超高圧水銀灯、高圧水銀灯、低圧水銀灯、カーボンアーク灯、ブラックライト蛍光灯、メタルハライドランプ灯等が挙げられる。
電離放射線の波長域は、例えば、１９０ｎｍ以上とすることができ、３８０ｎｍ以下とすることができる。
また、電子線源の具体例としては、例えば、コッククロフトワルト型、バンデグラフト型、共振変圧器型、絶縁コア変圧器型、又は直線型、ダイナミトロン型、高周波型等の各種電子線加速器が挙げられる。
【０１１５】
また、前記樹脂組成物が熱硬化性樹脂を含む場合は、前記樹脂組成物の塗膜を加熱することにより、前記硬化性樹脂の少なくとも一部を硬化することができる。前記加熱の温度は、熱硬化性樹脂の種類により適宜選択され、特に限定はされないが、例えば５０℃以上とすることができる。
【０１１６】
（５）貼合工程
前記剥離性基材上に金属粒子層である前記１ａ層と樹脂組成物層である前記１ｂ層とを有する転写性積層体と、前記基材とを、前記１ｂ層が前記基材と対向するように貼り合わせる工程において、貼り合せる方法は、所定の圧力で押し当てる方法が挙げられる。このときの圧力は、前記１ｂ層と前記基材とが十分に貼りつく程度の圧力であることが好ましく、特に限定されない。
【０１１７】
（６）剥離工程
本工程において剥離性基材を剥離する方法は、金属粒子層である前記第１ａ層から前記剥離性基材を剥離することができる方法であれば特に限定されず、例えば、物理的な方法により剥離性基材を剥離する方法が挙げられる。
【０１１８】
（７）その他の工程
本開示の導電性基材の製造方法においては、必要に応じて、例えば前記貼合工程の後、又は前記剥離工程の後に、残存する未硬化の硬化性樹脂を硬化させる工程を行っても良い。未硬化の硬化性樹脂を硬化させる方法は、当該硬化性樹脂の種類に応じて適宜選択され、特に限定はされないが、例えば、電離放射線の照射及び加熱等が挙げられる。残存する未硬化の硬化性樹脂を硬化することにより、導電性基材の硬度及び層間密着性を向上することができる。
【０１１９】
前記積層体を準備する工程としては、前述した工程の他、例えば図４に示す工程を挙げることもできる。図４の（ａ）〜（ｅ）は、本開示の導電性基材の製造方法に用いられる積層体を準備する工程の他の一例を示す概略工程図である。図４に示す工程は、図４の（ａ）に示すように、基材２上に硬化性樹脂を含有する樹脂組成物１ｂ”を塗布する工程と、図４の（ｂ）に示すように、前記硬化性樹脂の一部が硬化した樹脂組成物層である第１ｂ層１ｂ’を形成する工程と、図４の（ｃ）に示すように、剥離性基材２’上に、金属粒子を含有する金属粒子層である第１ａ層１ａ’を形成する工程と、図４の（ｄ）に示すように、基材２上に第１ｂ層１ｂ’を有する第１積層体５と、剥離性基材２’上に第１ａ層１ａ’を有する第２転写性積層体６とを、第１ｂ層１ｂ’が第１ａ層１ａ’と対向するように貼り合わせる工程と、図４の（ｅ）に示すように、剥離性基材２’を剥離する工程とを有する。これらの工程により、基材２上に金属粒子層である第１ａ層１ａ’及び樹脂組成物層である第１ｂ層１ｂ’から構成される第１層１’を有する積層体１０’を得ることができる。
【０１２０】
また、前記積層体を準備する工程としては、前述した工程の他、例えば図５に示す工程を挙げることもできる。図５の（ａ）〜（ｃ）は、本開示の導電性基材の製造方法に用いられる積層体を準備する工程の他の一例を示す概略工程図である。図５に示す工程は、図５の（ａ）に示すように、基材２上に硬化性樹脂を含有する樹脂組成物１ｂ”を塗布する工程と、図５の（ｂ）に示すように、樹脂組成物１ｂ”の塗膜上に金属粒子を含有する金属粒子層である第１ａ層１ａ’を形成する工程と、図５の（ｃ）に示すように、樹脂組成物１ｂ”が含む硬化性樹脂が硬化した樹脂組成物層である第１ｂ層１ｂ’を形成する工程とを有する。これらの工程により、基材２上に金属粒子層である第１ａ層１ａ’及び樹脂組成物層である第１ｂ層１ｂ’から構成される第１層１’を有する積層体１０’を得ることができる。
図４及び図５に示す各工程は、前述の図３に示す各工程と同様にして行うことができる。
【０１２１】
２．マイグレーション抑制剤を付着させる工程
本開示の導電性基材の製造方法は、前記積層体が有する前記第１層の表面に、マイグレーション抑制剤であるトコフェロール化合物、トコトリエノール化合物及びチオエーテル基含有フェノール化合物から選ばれる少なくとも一種を付着させる工程を有する。
本工程で用いられる前記マイグレーション抑制剤は、前述した本開示の導電性基材に用いられるトコフェロール化合物、トコトリエノール化合物及びチオエーテル基含有フェノール化合物から選ばれる少なくとも一種と同様である。
【０１２２】
前記マイグレーション抑制剤を付着させる方法としては、例えば、前記マイグレーション抑制剤及び溶剤を含有するマイグレーション抑制剤含有溶液を、前記積層体が有する前記第１層の表面に塗布し、その後前記溶剤を除去する方法が挙げられる。
【０１２３】
前記マイグレーション抑制剤含有溶液は、前記マイグレーション抑制剤及び溶剤を含有し、更に必要に応じて各種添加剤等を含有していても良い。
【０１２４】
前記マイグレーション抑制剤含有溶液が含有する溶剤としては、前記マイグレーション抑制剤を溶解することができる溶剤であれば特に限定されず、例えば、前記金属粒子組成物が含有しても良い溶剤と同様のものが挙げられる。前記第１層の第１ａ層を形成する際に溶剤乾燥型樹脂を用いる場合には、当該溶剤乾燥型樹脂が溶解しない溶剤を選択して用いることが好ましい。
【０１２５】
前記マイグレーション抑制剤含有溶液に含まれる前記マイグレーション抑制剤の含有量は、特に限定はされないが、金属含有層の表層部が前記マイグレーション抑制剤を十分に含有することができ、マイグレーションの発生を抑制する効果が向上する点から、０．０１質量％以上であることが好ましく、０．０５質量％以上であることがより好ましく、０．１質量％以上であることが更により好ましい。また、前記マイグレーション抑制剤含有溶液に含まれる前記マイグレーション抑制剤の含有量は、前記マイグレーション抑制剤を溶解するための溶剤を十分に含有させる観点から、１０質量％以下であることが好ましく、７質量％以下であることがより好ましく、５質量％以下であることが更により好ましい。
【０１２６】
前記マイグレーション抑制剤含有溶液を、前記積層体が有する前記第１層の表面に塗布する方法としては、一般的な塗布方法を用いることができ、特に限定はされないが、例えば、スピンコート法、ディップ法、スプレー法、ダイコート法、バーコート法、ロールコーター法、メニスカスコーター法、フレキソ印刷法、スクリーン印刷法、ピードコーター法等の公知の方法が挙げられ、中でも、溶液の粘度や生産性の点から、ディップ法、ダイコート法、スピンコート法が好ましい。
【０１２７】
前記マイグレーション抑制剤含有溶液を、前記積層体が有する前記第１層の表面に塗布した後、前記マイグレーション抑制剤含有溶液に含まれる溶剤を除去する方法としては、特に限定はされないが、例えば、加熱乾燥をする方法が挙げられる。前記加熱乾燥の温度及び時間は、溶剤の種類に応じて適宜選択することができ、特に限定はされないが、溶剤を十分に除去する観点から、前記加熱乾燥の温度は５０℃以上であることが好ましく、１３０℃以下であることが好ましい。また、前記加熱乾燥の時間は３０秒以上であることが好ましく、１時間以内であることが好ましい。
【０１２８】
３．その他の工程
本開示の導電性基材においては、必要に応じて、金属含有層をパターン状に形成する工程を有しても良い。
前記金属含有層をパターン状に形成するためのパターニング加工の方法としては、特に限定はされず、公知の方法で行うことができ、例えばレーザー加工、フォトリソ法等が挙げられる。
レーザー加工によるパターニング加工の方法としては、例えば、金属含有層の表面からＹＡＧやＹＶＯ４等のパルス状レーザー光を所定のパターンで照射し、不要となる金属含有層を除去することにより、金属含有層をパターン状に形成する方法が挙げられる。
フォトリソ法によるパターニング加工の方法としては、例えば、フォトレジストを金属含有層の表面に塗布し、所定パターンを有するフォトマスクを介して露光を行い、アルカリ溶液等の現像液を用い現像を行い、レジストパターンを形成し、さらにウェット又はドライエッチング法により不要となる金属含有層をエッチングした後、レジストを剥離することにより、金属含有層をパターン状に形成する方法が挙げられる。
【０１２９】
また、本開示の導電性基材の製造方法においては、必要に応じて、例えば、基材上にハードコート層を形成する工程、金属含有層上に保護層を形成する工程等の前述した工程とは他の工程を更に有するものであっても良い。
【０１３０】
Ｄ．導電膜転写フィルムの製造方法
本開示の導電膜転写フィルムの製造方法は、前述した本開示の導電性基材の製造方法であって、前記基材が剥離可能である。
本開示の製造方法により得られる導電膜転写フィルムは、前述した本開示の導電膜転写フィルムと同様に、導電膜転写フィルムから前記基材を剥離した、少なくとも前記金属含有層を含む導電膜を、所望の物品の表面に転写することができる。また、本開示の製造方法により得られる導電膜転写フィルムから前記基材を剥離した導電膜は、前述した本開示の導電性基材と同様の作用により、硬度の低下及びマイグレーションの発生を抑制することができる。また、前記導電膜は、前述した本開示の導電膜転写フィルムと同様に、薄膜化に対応することができ、柔軟に変形可能なものとすることができる。
【０１３１】
本開示の導電膜転写フィルムの製造方法は、前述した本開示の導電性基材の製造方法において、前記基材が剥離可能な実施形態である。
なお、本開示の導電膜転写フィルムの製造方法に用いられる基材は、前述した本開示の導電膜転写フィルムに用いられる基材と同様である。
【０１３２】
本開示の導電膜転写フィルムの製造方法においては、前記基材と前記金属含有層との間に粘着層を形成する工程を有していても良い。
前記粘着層を形成する方法としては、例えば、シート状の粘着層を貼合する方法、粘着層を構成する液状の材料を塗布して乾燥させる方法等が挙げられる。
シート状の粘着層は、例えば、前述した本開示の導電膜転写フィルムに用いることができる粘着層形成用組成物をシート状に成形したもの等が挙げられる。
粘着層を構成する液状の材料としては、例えば、前記粘着層形成用組成物に必要に応じて溶剤を含有させたもの等が挙げられる。
粘着層を構成する液状の材料を塗布する方法としては、公知の方法を用いればよく、例えば、前記金属粒子組成物を塗布する方法と同様の方法が挙げられる。
【０１３３】
また、本開示の導電膜転写フィルムの製造方法においては、前記基材と前記金属含有層との間に剥離層を形成する工程を有していても良い。
前記剥離層は、例えば、剥離剤を添加または共重合させた樹脂を溶剤へ分散または溶解して塗布し、乾燥することにより溶媒を除去して形成することができる。
前記剥離層に用いられる前記剥離剤及び前記樹脂としては、前述した本開示の導電膜転写フィルムに用いられるものと同様のものが挙げられる。
前記塗布の方法としては、公知の方法を用いればよく、例えば、前記金属粒子組成物を塗布する方法と同様の方法が挙げられる。
前記剥離層の形成の際には、必要に応じて、温度３０℃以上２００℃以下での加熱乾燥、エイジング等を行っても良いし、前記剥離層が電離放射線硬化性樹脂を含む場合には樹脂を硬化させるために電離放射線の照射を行っても良い。
【０１３４】
Ｅ．表示装置
本開示の表示装置は、導電膜を備え、
前記導電膜は、銀粒子及び銅粒子から選ばれる少なくとも一種の金属粒子と樹脂とを含む金属含有層を有し、
前記金属含有層は、表面から３０ｎｍまでの領域において、前記金属粒子の含有量が前記金属含有層に含まれる全ての前記金属粒子の合計に対して８０体積％以上であり、前記領域がトコフェロール化合物、トコトリエノール化合物及びチオエーテル基含有フェノール化合物から選ばれる少なくとも一種を含む。
【０１３５】
本開示の表示装置は、特定の金属含有層を有する導電膜を備え、当該導電膜が、前述した本開示の導電性基材と同様に、マイグレーションの発生及び硬度の低下が抑制されたものであるため、表示映像の動作不良が生じ難いものとすることができる。
【０１３６】
本開示の表示装置としては、例えば、前述した本開示の導電性基材、または、前述した本開示の導電性基材から基材を剥離して得られる導電膜を電極基材として備えたタッチパネルを画像表示面に備えたものが挙げられる。
具体的には例えば、本開示の導電性基材乃至導電膜である電極基材の２つが、スペーサを介して互いに電極を一定間隔で対向させて配置されているタッチパネルが挙げられる。なお、当該導電性基材乃至導電膜の２つのうち、少なくとも１つが本開示の導電性基材乃至導電膜であればよい。当該タッチパネルのその他の部分は、従来公知の各種方式のタッチパネルの各種構成を採用することができる。
また、前記本開示に係る導電性基材乃至導電膜の前記金属含有層がパターニングされてなり、金属含有層形成領域と金属含有層非形成領域を有する場合には、金属含有層が、例えば座標認識用の配線として機能し、静電容量式タッチパネルに好適に用いられる。
【０１３７】
本開示の表示装置３０は、図６に示すように、本開示に係る導電性基材を電極基材として備えたタッチパネル２０が、表示パネル３１の画像表示面上に位置する構成を有する。本開示の表示装置３０において、タッチパネル２０は、表示パネル３１と接着層を介して貼り合わされても良いし、ＬＣＤ等のフラットパネルディスプレイによる表示パネル３１との間に空隙を空けて、位置する構成であっても良い。なお、本開示の表示装置にあっては、単に表示機能のみを有する装置であっても良いし、装置の機能の一部として表示機能を有する装置であっても良い。単に表示機能のみを有する装置としては、例えば、ＬＣＤ（液晶ディスプレイ）、ＥＬＤ（エレクトロルミネッセントディスプレイ）、ＰＤＰ（プラズマディスプレイ）等のＦＰＤ（フラットパネルディスプレイ）、或いは、ＣＲＴ等を表示パネルに用いた装置等が挙げられる。装置の機能の一部として表示機能を有する装置としては、例えば、電子手帳等のＰＤＡ又は携帯情報端末（機器）、或いは、カーナビゲーションシステム、ＰＯＳ（販売時点情報管理）端末、携帯型オーダー入力端末、ＡＴＭ（現金自動預金支払兼用機）、ファクシミリ、固定電話端末、携帯電話端末、デシタルカメラ、ビデオカメラ、パソコン、パソコン用ディスプレイ、テレビジョン受像機、テレビ用モニターディスプレイ、券売機、計測機器、電卓、電子楽器等の電子機器、複写機、ＥＣＲ（金銭登録機）等の事務機器、或いは、洗濯機、電子レンジ等の電気製品等が挙げられる。
【実施例】
【０１３８】
以下、実施例を挙げて本開示を具体的に説明する。
【０１３９】
［実施例１］
（金属粒子層（第１ａ層）形成工程）
剥離性基材（ポリエチレンテレフタレートフィルム、厚み：５０μｍ）上に、銀ナノワイヤ（短軸の長さ：３５±１５ｎｍ、長軸の長さ：１５μｍ、Ｂｌｕｅａｎｏ社（製）  ＳＬＶ−ＮＷ−３５）を０．０１質量％、テトラキスエポキシシロキサンを０．０１質量％、（ｎ−ピロリドンプロピル）メチルシロキサンージメチルシロキサンコポリマーを０．２質量％、イソプロピルアルコールを３９．７８質量％、１−ブタノールを３０質量％、シクロヘキサンを３０質量％含有した金属粒子組成物を、ダイコート法を用いて塗布し、ｗｅｔな塗膜（厚み：３μｍ）を形成した。その後、剥離性基材上に形成された塗膜を、７０℃で１分間オーブン加熱し、金属粒子層（第１ａ層）を形成した。
【０１４０】
（樹脂組成物層（第１ｂ層）形成工程）
次に、得られた金属粒子層（第１ａ層）上に、紫外線硬化性樹脂材料であるＢＳ−１２００Ｗ（荒川化学工業（株）製）を２０質量％、シクロヘキサノンを１５質量％、メチルエチルケトンを６５質量％含有した樹脂組成物を、ダイコート法を用いて塗布し、ｗｅｔな塗膜（厚み：１μｍ）を形成した。その後、７０℃で１分間オーブン加熱して、メタルハライドランプ（ハリソン東芝ライティング（株）製  メタルハライドランプＭＪ−１５００Ｌ）にて３６５ｎｍの波長における露光量が１８０ｍＪ／ｃｍ２になるように紫外線を照射して、樹脂組成物層（第１ｂ層）を形成し、剥離性基材上に、金属粒子層（第１ａ層）、樹脂組成物層（第１ｂ層）がこの順に位置する転写性積層体を得た。
【０１４１】
（ハードコート層形成工程）
続いて、基材（ポリエチレンテレフタレートフィルム、厚み：５０μｍ）上に、ペンタエリスリトールトリアクリレート（日本化薬（株）製  ＫＡＹＡＲＡＤ  ＰＥＴ−３０）を１０質量％、Ｉｒｇａｃｕｒｅ１８４（ＢＡＳＦ）を０．５質量％、メチルイソブチルケトンを８９．５質量％含有したハードコート組成物を、ダイコート法を用いて塗布し、ｗｅｔな塗膜（厚み：２０μｍ）を形成した。その後、基材上に形成された塗膜を７０℃で１分間オーブン加熱し、基材上にハードコート層を形成した。
【０１４２】
（貼合工程）
次いで、得られた転写性積層体の樹脂組成物層（第１ｂ層）と、基材上に形成されたハードコート層とを貼り合せるようにラミネートし、その状態で、剥離性基材側から、３６５ｎｍの波長における露光量が４００ｍＪ／ｃｍ２になるように紫外線照射し、ハードコート層及び樹脂組成物層（第１ｂ層）に含まれる未硬化の硬化性樹脂を硬化させた。これにより、基材上に、ハードコート層、樹脂組成物層（第１ｂ層）、金属粒子層（第１ａ層）、剥離性基材がこの順に位置する剥離性基材付き積層体を得た。
その後、剥離性基材を剥離し、基材上に、ハードコート層、樹脂組成物層（第１ｂ層）、金属粒子層（第１ａ層）がこの順に位置する積層体を得た。
【０１４３】
（マイグレーション抑制剤付着工程）
前記積層体が有する金属粒子層（第１ａ層）の表面に、ＤＬ−α−トコフェロール０．０１質量％及びシクロヘキサノン９９．９９質量％を含有するトコフェロール含有溶液を、スピンコート法により塗布し、１３０℃で１０分間加熱乾燥させることにより、金属粒子層（第１ａ層）の表面にＤＬ−α−トコフェロールを付着させた。これにより、実施例１の導電性基材を得た。なお、実施例１で得られた導電性基材の層構成（基材／ハードコート層／非導電部／導電部）を構成Ａとする。
実施例１で得られた導電性基材の導電部の厚みは４６ｎｍであり、非導電部の厚みは１００ｎｍであった。なお、前記導電部及び非導電部の厚みは、断面ＳＥＭ観察（日立社製Ｓ４８００）により確認した。
前記金属粒子層（第１ａ層）が概ね導電部となり、前記樹脂組成物層（第１ｂ層）が非導電部となった。
【０１４４】
得られた導電性基材に対し、金属含有層の表層からの銀ナノワイヤの存在量について定量分析を行い、銀ナノワイヤの含有量測定を行った。具体的には、導電性基材をＡｒ＋イオンスパッタリング法を用いてエッチングし、ＸＰＳ装置を用いて導電性基材の表層から深さ方向に分析を行った。なお、Ａｒ＋イオンスパッタリング法の各条件は、前述した「Ａ．導電性基材」の「（１）導電部」に記載した条件と同様の条件とした。
銀ナノワイヤの含有量測定結果を表１に示す。
【０１４５】
【表１】
2017217885.tif 000007
【０１４６】
また、実施例１で得られた導電性基材において、金属含有層の表面におけるＤＬ−α−トコフェロールの含有量は０．３５ｍｇ／ｍ２であった。
なお、実施例１で得られた導電性基材は、ＤＬ−α−トコフェロールが金属含有層の表面から３０ｎｍまでの領域に含まれるものであった。各実施例で得られた導電性基材において、金属含有層の表面から３０ｎｍまでの領域に特定のマイグレーション抑制剤が含有されていることは、熱分解ガスクロマトグラフ質量分析によって、下記条件で測定することにより確認した。
使用装置：ＨＰ−６８９０／５９７３Ｎ（Agilent Technologies社製）
注入口温度：３２０℃
スプリット比：５０：１
イオン化法：ＥＩ
検出器：四重極型
ＭＳ測定範囲：３３〜６５０ｍ／ｚ
熱分解装置：ＰＹ−２０２０ｉＤ（フロンティア・ラボ（株）製）
熱分解温度：６００℃
誘導体化温度：４５０℃
誘導体化試薬：ＴＭＡＨ（水酸化テトラメチルアンモニウム）
クライオ時熱抽出温度：３００℃
抽出時間：１０分
使用カラム：ＵＡ−５（長さ３０ｍ、膜厚０．２５μｍ、内径２５０μｍ）
流速：１．７ｍＬ／ｍｉｎ
昇温条件：５０℃で５分間保持後、１０℃／ｍｉｎで昇温し、３２０℃で３分間保持した。
【０１４７】
［実施例２］
実施例１において、前記マイグレーション抑制剤付着工程で用いるトコフェロール含有溶液のＤＬ−α−トコフェロールの含有量を０．１質量％に変え、シクロヘキサノンの含有量を９９．９質量％に変えたこと以外は、実施例１と同様にして、実施例２の導電性基材を得た。
【０１４８】
実施例２で得られた導電性基材において、金属含有層の表面におけるＤＬ−α−トコフェロールの含有量は３．５ｍｇ／ｍ２であった。
なお、実施例２で得られた導電性基材は、ＤＬ−α−トコフェロールが金属含有層の表面から３０ｎｍまでの領域に含まれるものであった。
【０１４９】
［実施例３］
実施例１において、前記マイグレーション抑制剤付着工程で用いるトコフェロール含有溶液のＤＬ−α−トコフェロールの含有量を５質量％に変え、シクロヘキサノンの含有量を９５質量％に変えたこと以外は、実施例１と同様にして、実施例３の導電性基材を得た。
【０１５０】
実施例３で得られた導電性基材において、金属含有層の表面におけるＤＬ−α−トコフェロールの含有量は１７５ｍｇ／ｍ２であった。
なお、実施例３で得られた導電性基材は、ＤＬ−α−トコフェロールが金属含有層の表面から３０ｎｍまでの領域に含まれるものであった。
【０１５１】
［実施例４］
実施例１において、前記マイグレーション抑制剤付着工程で用いたトコフェロール含有溶液に代えて、ＩＲＧＡＮＯＸ  １０３５（ＢＡＳＦ社製）０．１質量％及びシクロヘキサノン９９．９質量％を含有する溶液を用いたこと以外は、実施例１と同様にして、実施例４の導電性基材を得た。
【０１５２】
実施例４で得られた導電性基材において、金属含有層の表面におけるＩＲＧＡＮＯＸ  １０３５の含有量は３．５ｍｇ／ｍ２であった。
なお、実施例４で得られた導電性基材は、ＩＲＧＡＮＯＸ  １０３５が金属含有層の表面から３０ｎｍまでの領域に含まれるものであった。
【０１５３】
［比較例１］
実施例１において、前記トコフェロール付着工程を行わなかったこと以外は、実施例１と同様にして、比較例１の導電性基材を得た。
【０１５４】
［比較例２］
（金属粒子層形成工程）
基材（ポリエチレンテレフタレートフィルム、厚み：５０μｍ）上に、銀ナノワイヤ（短軸の長さ：３５±１５ｎｍ、長軸の長さ：１５μｍ、Ｂｌｕｅａｎｏ社（製）  ＳＬＶ−ＮＷ−３５）を０．０１質量％、テトラキスエポキシシロキサンを０．０１質量％、（ｎ−ピロリドンプロピル）メチルシロキサンージメチルシロキサンコポリマーを０．２質量％、イソプロピルアルコールを３９．７８質量％、１−ブタノールを３０質量％、シクロヘキサンを３０質量％含有した金属粒子組成物を、ダイコート法を用いて塗布し、ｗｅｔな塗膜（厚み：１２μｍ）を形成した。その後、基材上に形成された塗膜を、７０℃で１分間オーブン加熱し、金属粒子層を形成した。
【０１５５】
（樹脂組成物層形成工程）
次に、得られた金属粒子層上に、紫外線硬化性樹脂材料であるＢＳ−１２００Ｗ（荒川化学工業（株）製）を２０質量％、シクロヘキサノンを１５質量％、メチルエチルケトンを６５質量％含有した樹脂組成物を、ダイコート法を用いて塗布し、ｗｅｔな塗膜（厚み：１μｍ）を形成した。その後、７０℃で１分間オーブン加熱して、メタルハライドランプ（ハリソン東芝ライティング（株）製  メタルハライドランプＭＪ−１５００Ｌ）にて３６５ｎｍの波長における露光量が１８０ｍＪ／ｃｍ２になるように紫外線硬化させて樹脂組成物層を形成し、基材上に、金属粒子層に相当する導電部、樹脂組成物層に相当する非導電部がこの順に位置する比較例２の導電性基材を得た。
なお、比較例２で得られた導電性基材の層構成（基材／導電部／非導電部）を構成Ｂとする。
【０１５６】
［比較例３］
比較例２において、前記樹脂組成物層形成工程で、紫外線硬化性樹脂材料であるＢＳ−１２００Ｗ（荒川化学工業（株）製）を１９．９９９質量％、ＤＬ−α−トコフェロール０．００１質量％、シクロヘキサノンを１５質量％、メチルエチルケトンを６５質量％含有した樹脂組成物を用いたこと以外は、比較例２と同様にして比較例３の導電性基材を得た。
なお、比較例３で得られた導電性基材の非導電部表面におけるＤＬ−α−トコフェロールの含有量は、０．０３５ｍｇ／ｍ２であった。
【０１５７】
［比較例４］
比較例２において、前記樹脂組成物層形成工程で、紫外線硬化性樹脂材料であるＢＳ−１２００Ｗ（荒川化学工業（株）製）を１９．９９質量％、ＤＬ−α−トコフェロールを０．０１質量％、シクロヘキサノンを１５質量％、メチルエチルケトンを６５質量％含有した樹脂組成物を用いたこと以外は、比較例２と同様にして比較例４の導電性基材を得た。
なお、比較例４で得られた導電性基材の非導電部表面におけるＤＬ−α−トコフェロールの含有量は、０．３５ｍｇ／ｍ２であった。
【０１５８】
［比較例５］
比較例２において、前記樹脂組成物層形成工程で、紫外線硬化性樹脂材料であるＢＳ−１２００Ｗ（荒川化学工業（株）製）を１９．９質量％、ＤＬ−α−トコフェロールを０．１質量％、シクロヘキサノンを１５質量％、メチルエチルケトンを６５質量％含有した樹脂組成物を用いたこと以外は、比較例２と同様にして比較例５の導電性基材を得た。
なお、比較例５で得られた導電性基材の非導電部表面におけるＤＬ−α−トコフェロールの含有量は、３．５ｍｇ／ｍ２であった。
【０１５９】
［比較例６］
比較例２において、前記樹脂組成物層形成工程で、紫外線硬化性樹脂材料であるＢＳ−１２００Ｗ（荒川化学工業（株）製）を１９．０質量％、ＤＬ−α−トコフェロールを１．０質量％、シクロヘキサノンを１５質量％、メチルエチルケトンを６５質量％含有した樹脂組成物を用いたこと以外は、比較例２と同様にして比較例６の導電性基材を得た。
なお、比較例６で得られた導電性基材の非導電部表面におけるＤＬ−α−トコフェロールの含有量は、３５ｍｇ／ｍ２であった。
【０１６０】
［評価］
（硬度の測定）
各実施例及び比較例１で得られた、剥離性基材上に金属粒子層、樹脂組成物層がこの順に位置する転写性積層体の樹脂組成物層（非導電部）側の表面、各実施例及び比較例１で得られた導電性基材の導電部側の表面、比較例２乃至６で得られた導電性基材の非導電部側の表面について、ＪＩＳ５６００−５−４に基づき、鉛筆法により引っかき硬度を測定した。測定結果を表２に示す。
【０１６１】
（抵抗上昇率）
各実施例及び各比較例で得られた導電性基材の抵抗上昇率について評価した。抵抗上昇率の評価方法について、図を参照しながら説明する。
【０１６２】
図７の（ａ）〜（ｄ）は、抵抗上昇率の評価方法を説明するための説明図である。図７の（ａ）に示すように、導電性基材１０を準備し、次に、導電性基材１０の表面の中央部をポリエチレンテレフタレートフィルムによりマスキングし、この状態でＡＰＣ（フルヤ金属（株））をスパッタ成膜（装置：Ｅ４００、キヤノンアネルバ（株）製）して図７の（ｂ）に示すように、導電性基材１０の表面に、パターン状の金属層７を形成した。その後、図７の（ｃ）に示すように、導電性基材１０をレーザー（λ＝１０６４ｎｍ）によりパターニングし、配線７ａ、７ｂを作製した。配線７ａ、７ｂの長さＴは４０ｍｍ、配線幅ｗは３ｍｍ、配線間のギャップＧは３０μｍであった。
【０１６３】
抵抗上昇率は、図７の（ｄ）に示すように一方の配線７ｂに６Ｖの電圧を印加し、その状態で６０℃、９５％Ｒｈの環境下にて最長１００時間保管し、配線７ｂの両端のパターン状の金属層に抵抗測定計の端子を接触させ、抵抗値を電圧印加前後で測定し、測定した抵抗値から算出した。
【０１６４】
【表２】
2017217885.tif 000008
【０１６５】
各実施例で得られた導電性基材は、金属含有層の導電部が、金属粒子が集中して存在する表層部を有し、当該表層部が特定のマイグレーション抑制剤を含む本開示の導電性基材であった。そのため、硬度が高く、電圧印加前後における抵抗上昇率は低く、マイグレーションの発生が抑制されたものであった。
比較例１で得られた導電性基材は、金属含有層の導電部の表層の領域に金属粒子が集中して存在していたが、当該表層の領域が特定のマイグレーション抑制剤を含まないものであったため、マイグレーションの発生が抑制されなかった。
比較例２で得られた導電性基材は、基材上に、導電部（金属粒子層）、非導電部（樹脂組成物層）がこの順に位置する導電性基材であり、特定のマイグレーション抑制剤を含まないものであったため、マイグレーションの発生が抑制されなかった。
比較例３で得られた導電性基材は、基材上に、導電部（金属粒子層）、非導電部（樹脂組成物層）がこの順に位置する導電性基材であり、当該非導電部に特定のマイグレーション抑制剤が均一に分散されたものであったが、当該マイグレーション抑制剤の含有量が不十分であったため、マイグレーションの発生が抑制されなかった。
比較例４で得られた導電性基材は、基材上に、導電部（金属粒子層）、非導電部（樹脂組成物層）がこの順に位置する導電性基材であり、当該非導電部に特定のマイグレーション抑制剤が均一に分散されたものであったため、硬度が低くなり、また、当該マイグレーション抑制剤の含有量は実施例１と同様であったが、マイグレーションの発生は抑制されなかった。
比較例５及び比較例６で各々得られた導電性基材は、基材上に、導電部（金属粒子層）、非導電部（樹脂組成物層）がこの順に位置する導電性基材であり、当該非導電部に特定のマイグレーション抑制剤が均一に分散されたものであったため、硬度が大きく低下した。
【符号の説明】
【０１６６】
１      金属含有層
１’    第１層
１ａ    導電部
１ａ’  第１ａ層（金属粒子層）
１ｂ    非導電部
１ｂ”  樹脂組成物
１ｂ’  第１ｂ層（樹脂組成物層）
２      基材
２’    剥離性基材
３      粘着層
４      転写性積層体
５      第１積層体
６      第２転写性積層体
７      金属層
７ａ    配線
７ｂ    配線
１０    導電性基材
１０’  積層体
１１    導電膜転写フィルム
２０    タッチパネル
３０    表示装置
３１    表示パネル
【図１】
2017217885.tif 000009
【図２】
2017217885.tif 000010
【図３】
2017217885.tif 000011
【図４】
2017217885.tif 000012
【図５】
2017217885.tif 000013
【図６】
2017217885.tif 000014
【図７】
2017217885.tif 000015